(57)【要約】  本発明の複合焼結体は、立方晶窒化硼素と結合材とを少なくとも含む複合焼結体であって、該立方晶窒化硼素は、複数の立方晶窒化硼素粒子が互いに結合することにより連続した構造を有し、かつ該結合材は、上記立方晶窒化硼素粒子が互いに結合する結合界面を除く領域に存在する複数の結合材粒子が互いに結合することにより連続した構造を有することを特徴としている。【特許請求の範囲】
【請求項１】
立方晶窒化硼素と結合材とを少なくとも含む複合焼結体（４）であって、
前記立方晶窒化硼素は、複数の立方晶窒化硼素粒子（１）が互いに結合することにより連続した構造を有し、かつ
前記結合材は、前記立方晶窒化硼素粒子（１）が互いに結合する結合界面を除く領域に存在する複数の結合材粒子（２）が互いに結合することにより連続した構造を有することを特徴とする複合焼結体（４）。
【請求項２】
前記結合材は、Ｔｉ、Ｚｒ、Ｈｆ、ＶまたはＣｒのいずれか１または２以上の元素と、窒素、炭素、硼素または酸素のいずれか１または２以上の元素とからなる化合物または固溶体の少なくとも一種と、アルミニウム化合物とを少なくとも含むことを特徴とする請求項１記載の複合焼結体。
【請求項３】
前記アルミニウム化合物は、アルミニウム、酸素および窒素からなる化合物および／またはアルミニウム、酸素、窒素および硼素からなる化合物から構成され、その平均粒径が５０ｎｍ以上１μｍ以下であり、かつ前記結合材中に占める割合が５体積％以上３０体積％以下であることを特徴とする請求項２記載の複合焼結体（４）。
【請求項４】
前記複合焼結体（４）は、熱伝導率が７０Ｗ／（ｍ・Ｋ）以上１５０Ｗ／（ｍ・Ｋ）以下であることを特徴とする請求項３記載の複合焼結体（４）。
【請求項５】
前記結合材は、前記立方晶窒化硼素粒子（１）が互いに結合する結合界面において６０％以下の存在確率で存在し、前記結合材粒子（２）の連続した構造に繋がることによりその連続した構造の一部として存在するか、または前記結合材粒子（２）の連続した構造とは孤立した不連続構造として存在することを特徴とする請求項１記載の複合焼結体（４）。
【請求項６】
前記結合材は、前記立方晶窒化硼素粒子（１）が互いに結合する結合界面において、その組成がＴｉまたはＡｌを少なくとも含むことを特徴とする請求項５記載の複合焼結体（４）。
【請求項７】
前記結合材は、前記立方晶窒化硼素粒子（１）が互いに結合する結合界面において存在しないことを特徴とする請求項１記載の複合焼結体（４）。
【請求項８】
前記複合焼結体（４）は、酸処理後の抗折力が１ｇｆ／ｍｍ2以上７０ｋｇｆ／ｍｍ2以下であることを特徴とする請求項１記載の複合焼結体（４）。
【請求項９】
前記複合焼結体（４）は、酸処理後のＸ線回折測定において、立方晶窒化硼素とＡｌ2Ｏ3以外の化合物が実質的に検出されないことを特徴とする請求項１記載の複合焼結体（４）。
【請求項１０】
前記立方晶窒化硼素は、前記複合焼結体（４）中に６０体積％以上８５体積％以下含まれることを特徴とする請求項１記載の複合焼結体（４）。
【請求項１１】
前記立方晶窒化硼素粒子（１）は、平均粒径が２μｍ以上１０μｍ以下であることを特徴とする請求項１記載の複合焼結体（４）。
【請求項１２】
前記複合焼結体（４）は、熱伝導率が６０Ｗ／（ｍ・Ｋ）以上１５０Ｗ／（ｍ・Ｋ）以下であることを特徴とする請求項１記載の複合焼結体（４）。
【請求項１３】
請求項１記載の複合焼結体（４）を少なくとも一部に含んでなる切削工具。
【発明の詳細な説明】
【技術分野】
【０００１】
本発明は、立方晶窒化硼素と結合材とを少なくとも含む複合焼結体に関する。さらに詳細には、切削工具等の用途において特に好適に使用できる複合焼結体に関する。
【背景技術】
【０００２】
従来より、立方晶窒化硼素を主成分とする高硬度焼結体が切削工具等の用途において用いられてきた。このような焼結体は、通常、立方晶窒化硼素とそれの強度保持等を主目的とする結合材とを含んだ複合焼結体となっており、たとえば、このような結合材の連続相（海）中に立方晶窒化硼素粒子（島）を分散させた海島構造のものが知られている（特開昭５３−０７７８１１号公報（特許文献１）、特開平１０−１８２２４２号公報（特許文献２））。【０００３】
このような海島構造は、立方晶窒化硼素粒子同士が物理的に接触する接触部分において生じる立方晶窒化硼素の未焼結状態を回避すべく、立方晶窒化硼素粒子同士を接触させず分離することにより、立方晶窒化硼素粒子の焼結状態を促進させ、以って靭性等の強度を向上させることを目的として採用されたものである。【０００４】
しかしながら、このように立方晶窒化硼素粒子同士が接触せず分離した構造（すなわち、立方晶窒化硼素粒子が不連続状に存在する構造）を有することから、立方晶窒化硼素の固有の特性である高熱伝導率という優れた特性が十分に発揮されず、これを切削工具に用いた場合には切削加工時において刃先温度の上昇を抑制できないばかりか、焼結体内部に発生した微小亀裂が靭性の低い結合材中を進展するため欠け易くなる等といった不十分な耐熱性や靭性の低下という問題を有していた。したがって、この焼結体は、断続切削や重切削・高速切削といった高能率切削に使用される切削工具に用いられた場合、満足できる工具寿命を十分に提供することができない場合があった。【０００５】
一方、上記のような焼結体の問題点を解決するために上記結合材の組成を改良する試みが種々提案されてきた（特公昭６０−０１４８２６号公報（特開昭５６−０６９３５０号公報、特許文献３）、特公昭６１−０５４８５７号公報（特開昭６１−１７９８４７号公報、特許文献４）、特公昭６１−０５４８５８号公報（特開昭６１−１７９８４８号公報、特許文献５）、特開平０５−２８７４３３号公報（特許文献６））。これらの提案は、靭性を向上させるという点においてはある程度の効果を奏するものと考えられるが、立方晶窒化硼素粒子が分離し不連続構造となっていることから耐熱性の向上を抜本的に改善することは困難であった。【０００６】
これに対して、立方晶窒化硼素粒子同士を互いに結合させて連続構造とした焼結体が知られている（米国特許第５６３９２８５号明細書（特許文献７））。この焼結体においては、立方晶窒化硼素粒子が連続構造となっていることから刃先温度の上昇を抑制するという耐熱性の向上効果はある程度期待できるものの、結合材が立方晶窒化硼素粒子の連続構造物の周囲に不連続的に点在する構造となっていることから、耐欠損性や耐クレーター摩耗性が劣り、その結果として靭性に劣るものであった。【０００７】
これは、焼結体に含まれる立方晶窒化硼素と結合材とが異なった熱膨張係数を有することがその主な原因と考えられる。すなわち、該焼結体を用いた切削工具が切削加工時において高温に曝された場合、その温度変化（昇温のみならずその後の冷却も含む）に起因して体積変化を生ずるが、その変化量が立方晶窒化硼素と結合材とで大きく異なり、このため立方晶窒化硼素と結合材間において結合の解離が発生し、その結果結合材等が焼結体から脱落し易くなることがその原因であると推測される。【０００８】
このような問題は、焼入鋼のような高硬度材料を切削する場合に特に問題となる。なぜなら、切削工具の刃先の温度が６００℃以上という高温に曝されるケースが増加するからである。さらに近年では、切削加工操作において生産性の向上が求められるようになり、切削速度や送り量の増加に伴い、１０００℃前後にまで刃先の温度が上昇するケースも珍しくなく、上記の問題の解決が望まれていた。【０００９】
加えて、複雑形状部品の切削加工の要求も高まり、形状の複雑化に伴う断続切削のような高能率切削では、切削工具の刃先と被削材間において離脱と接触（食い付き）が繰り返され、その離脱時に刃先が急冷されることとなるため、そのような刃先部に含まれる上記焼結体は急激な温度変化と応力変化に曝される。このため、近年要求されている高硬度鋼の高能率加工や高速断続切削において、特に上記で指摘した問題の解決が望まれている。【００１０】
したがって、このような状況の下、立方晶窒化硼素の焼結体に対して耐熱性の向上と靭性の向上とを高度に両立させることが要求されている。そして、このような要求に応える手段の開発が種々行なわれているが、これらの開発においては、上記焼結体に含まれる立方晶窒化硼素と結合材とを互いに強固に結合させることにより高い強度を得ることを前提とする検討が重ねられてきた。このため、立方晶窒化硼素と結合材とはその接触面積が大きければ大きい程有利な結合性が得られるという考えを前提として、立方晶窒化硼素と結合材とのいずれか少なくとも一方は連続した構造ではなく不連続の構造とすることにより接触面積の増大が図られてきた。
【特許文献１】特開昭５３−０７７８１１号公報
【特許文献２】特開平１０−１８２２４２号公報
【特許文献３】特公昭６０−０１４８２６号公報（特開昭５６−０６９３５０号公報）
【特許文献４】特公昭６１−０５４８５７号公報（特開昭６１−１７９８４７号公報）
【特許文献５】特公昭６１−０５４８５８号公報（特開昭６１−１７９８４８号公報）
【特許文献６】特開平０５−２８７４３３号公報
【特許文献７】米国特許第５６３９２８５号明細書
【発明の開示】
【発明が解決しようとする課題】
【００１１】
本発明は、上記の現状に鑑みなされたものであって、その目的とするところは、耐熱性の向上と靭性の向上とを高度に両立させた立方晶窒化硼素の焼結体を提供することにある。
【課題を解決するための手段】
【００１２】
本発明者は、立方晶窒化硼素を含む複合焼結体において立方晶窒化硼素と結合材とのいずれか少なくとも一方を不連続構造としなければならないという上記従来の前提を抜本的に再考した結果、これら両者を共に連続構造とすることにより耐熱性と靭性とを共に向上させられるのではないかという知見が得られ、この知見に基づきさらに研究を重ねることによりついに本発明を完成するに至ったものである。【００１３】
すなわち、本発明の複合焼結体は、立方晶窒化硼素と結合材とを少なくとも含む複合焼結体であって、該立方晶窒化硼素は、複数の立方晶窒化硼素粒子が互いに結合することにより連続した構造を有し、かつ該結合材は、上記立方晶窒化硼素粒子が互いに結合する結合界面を除く領域に存在する複数の結合材粒子が互いに結合することにより連続した構造を有することを特徴としている。【００１４】
ここで、上記結合材は、Ｔｉ、Ｚｒ、Ｈｆ、ＶまたはＣｒのいずれか１または２以上の元素と、窒素、炭素、硼素または酸素のいずれか１または２以上の元素とからなる化合物または固溶体の少なくとも一種と、アルミニウム化合物とを少なくとも含むことが好ましい。【００１５】
また、上記結合材は、上記立方晶窒化硼素粒子が互いに結合する結合界面において６０％以下の存在確率で存在し、上記結合材粒子の連続した構造に繋がることによりその連続した構造の一部として存在するか、または上記結合材粒子の連続した構造とは孤立した不連続構造として存在することができる。【００１６】
また、上記結合材は、上記立方晶窒化硼素粒子が互いに結合する結合界面において、その組成がＴｉまたはＡｌを少なくとも含むものとすることができる。【００１７】
また、上記結合材は、上記立方晶窒化硼素粒子が互いに結合する結合界面において存在しないものとすることができる。【００１８】
また、上記複合焼結体は、酸処理後の抗折力が１ｇｆ／ｍｍ2以上７０ｋｇｆ／ｍｍ2以下であることができる。【００１９】
また、上記複合焼結体は、酸処理後のＸ線回折測定において、立方晶窒化硼素とＡｌ2Ｏ3以外の化合物が実質的に検出されないことが好ましい。【００２０】
また、上記立方晶窒化硼素は、上記複合焼結体中に６０体積％以上８５体積％以下含まれるものとすることができ、上記立方晶窒化硼素粒子は、平均粒径が２μｍ以上１０μｍ以下とすることができる。【００２１】
また、上記複合焼結体は、熱伝導率が６０Ｗ／（ｍ・Ｋ）以上１５０Ｗ／（ｍ・Ｋ）以下であることが好ましい。【００２２】
また、上記アルミニウム化合物は、アルミニウム、酸素および窒素からなる化合物および／またはアルミニウム、酸素、窒素および硼素からなる化合物から構成され、その平均粒径が５０ｎｍ以上１μｍ以下であり、かつ上記結合材中に占める割合が５体積％以上３０体積％以下であることが好ましい。この場合、上記複合焼結体は、熱伝導率が７０Ｗ／（ｍ・Ｋ）以上１５０Ｗ／（ｍ・Ｋ）以下となり得る。【００２３】
また、本発明の切削工具は、上記いずれかに記載の複合焼結体を少なくとも一部に含んでなるものとすることができる。
【発明の効果】
【００２４】
本発明の複合焼結体は、上記の構成を有することにより、耐熱性の向上と靭性の向上とを高度に両立させたものである。靭性の向上、とりわけ耐欠損性および耐クレーター摩耗性が向上したことにより、本発明の複合焼結体を少なくとも一部に含んでなる切削工具は、高硬度鋼の高能率加工や高速断続切削に好適に使用することができる。
【図面の簡単な説明】
【００２５】
【図１】立方晶窒化硼素粒子が互いに結合する結合界面において結合材が結合材粒子の連続した構造とは孤立した不連続構造として存在する態様を概念的に示した複合焼結体の部分斜視図である。
【図２】立方晶窒化硼素粒子間の３重点において結合材が結合材粒子の連続した構造とは孤立した不連続構造として存在する態様を概念的に示した複合焼結体の部分斜視図である。
【図３】抗折力の測定方法を示す概略図である。
【符号の説明】
【００２６】
１  立方晶窒化硼素粒子、２  結合材粒子、３  孤立した結合材、４  複合焼結体、１０  被処理体、１１  支柱。
【発明を実施するための最良の形態】
【００２７】
以下、本発明についてさらに詳細に説明する。なお、以下の実施の形態の説明では、図面を用いて説明しているが、本願の図面において同一の参照符号を付したものは、同一部分または相当部分を示している。【００２８】
＜複合焼結体＞
本発明の複合焼結体は、立方晶窒化硼素と結合材とを少なくとも含むものであり、切削工具等の用途に好適に用いることができるものである。なお、本発明の複合焼結体は、立方晶窒化硼素と結合材とを少なくとも含む限り他の成分が含まれていても差し支えなく、また不可避不純物を含んでいても差し支えない。【００２９】
＜立方晶窒化硼素＞
本発明の複合焼結体に含まれる立方晶窒化硼素は、その優れた硬度と熱伝導率から切削工具等の用途において古くから用いられてきたものである。本発明においてこの立方晶窒化硼素は、後述のような連続した構造を有するものであり、該複合焼結体中において６０体積％以上８５体積％以下含まれるものである。より好ましくは、その下限が６５体積％以上、さらに好ましくは７２体積％以上であり、その上限が８０体積％以下、さらに好ましくは７７体積％以下である。【００３０】
立方晶窒化硼素の割合が、６０体積％未満になると立方晶窒化硼素粒子同士が十分に接触することができない場合があり、後述の連続した構造を十分に有し得ないことから刃先温度の上昇を十分に抑制できず以って十分な耐熱性の向上効果が得られない場合がある。一方、８５体積％を越えると後述の結合材の存在量が相対的に減少するため、耐摩耗性が著しく低下する場合がある。【００３１】
なお、このような体積％は、複合焼結体の製造時において用いる立方晶窒化硼素粉末の体積％を上記の範囲（すなわち６０体積％以上８５体積％以下）のものとすることにより達成することができるが、複合焼結体をＩＣＰ（誘導結合高周波プラズマ分光分析）による定量分析、またはＳＥＭ（走査電子顕微鏡）ないしＴＥＭ（透過型電子顕微鏡）観察により測定することができる。【００３２】
また、上記立方晶窒化硼素粒子は、平均粒径が２μｍ以上１０μｍ以下であることが好ましい。平均粒径が２μｍ未満であれば、立方晶窒化硼素粒子の表面積が大きくなるため立方晶窒化硼素粒子同士の結合部（ネックグロスと呼ばれることがある）が過剰に多くなり、後述の結合材が立方晶窒化硼素粒子の３重点や４重点などの多重点（立方晶窒化硼素粒子同士の接触界面ではなく立方晶窒化硼素粒子間の空隙をいう、以下単に３重点と記す）に入り込み、不連続で孤立状態となった結合材の存在確率が増加するとともに界面が増えることから熱伝導率が低下する場合がある。また、平均粒径が１０μｍを超えると、複合焼結体の強度が低下するため、切削工具に用いた場合過酷な切削環境では刃先にチッピングが発生する場合がある。より好ましい平均粒径は、その下限が２．５μｍ以上、さらに好ましくは２．８μｍ以上であり、その上限が６μｍ以下、さらに好ましくは３．８μｍ以下である。【００３３】
＜結合材＞
本発明の結合材は、主として上記の立方晶窒化硼素を保持する作用を奏するものであり、後述のような連続した構造を有する限りその組成は特に限定されるものではない。したがって、この種の結合材として知られる従来公知のいずれの組成のものも用いることができる。【００３４】
たとえば、Ｔｉ、Ｚｒ、Ｈｆ、ＶまたはＣｒのいずれか１または２以上の元素と、窒素、炭素、硼素または酸素のいずれか１または２以上の元素とからなる化合物または固溶体の少なくとも一種と、アルミニウム化合物とを少なくとも含むものを挙げることができる。これらの化合物または固溶体は、上記立方晶窒化硼素と高い結合力が得られることに加えて、化学的にも安定であることから耐摩耗性にも優れるため好ましい。【００３５】
上記化合物または固溶体としては、より具体的にはＴｉ、Ｚｒ、Ｈｆ、ＶまたはＣｒのいずれか１または２以上の元素の窒化物、炭化物、炭窒化物、硼化物、酸化物およびこれらの固溶体のいずれか１以上のもの等を挙げることができるが、より好ましくは、Ｔｉ、Ｚｒ、Ｈｆ、ＶまたはＣｒのいずれか１または２以上の窒化物、硼化物、酸化物またはこれらの固溶体の少なくとも一種を挙げることができる。これらの化合物または固溶体は、特に立方晶窒化硼素との結合力が高いためである。【００３６】
また、上記アルミニウム化合物としては、たとえばＡｌＮ、ＡｌＢ2、Ａｌ2Ｏ3等を挙げることができるが、特に好ましくはアルミニウム、酸素および窒素からなる化合物および／またはアルミニウム、酸素、窒素および硼素からなる化合物から構成され、その平均粒径が５０ｎｍ以上１μｍ以下であり、かつ結合材中に占める割合（上記両者が存在する場合はその合計量）が５体積％以上３０体積％以下であることが好適である。【００３７】
上記アルミニウム化合物としてＡｌＮを用いた場合、ＡｌＮはヒートシンクに使用されるように熱伝導率に優れる材料であるため、耐熱性の向上が期待できる。しかし、ＡｌＮは強度が低いため、これが複合焼結体中に多量に存在すると亀裂の起点となり、靭性を低下させることになる。一方、Ａｌ2Ｏ3を用いた場合、Ａｌ2Ｏ3はそれ単独でセラミックス工具として使用されることからも明らかなように硬度も高く高温でも安定であるが、熱伝導率に劣るためこれを多量に使用すると複合焼結体の熱伝導率の低下に繋がり耐熱性を低下させることになる。【００３８】
これに対して、アルミニウム、酸素および窒素からなる化合物および／またはアルミニウム、酸素、窒素および硼素からなる化合物は、上記ＡｌＮやＡｌ2Ｏ3よりも強度に優れ、かつＡｌ2Ｏ3よりも熱伝導率に優れるため、複合焼結体に５０ｎｍ以上１μｍ以下の平均粒径で、かつ結合材中に占める割合が５体積％以上３０体積％以下とすることで、強度と熱伝導率に優れた結合材を提供することができ複合焼結体の靭性と耐熱性の向上に資するものとなる。このため、特にこれらのアルミニウム化合物が上記条件を満たして存在する場合は、複合焼結体の後述の熱伝導率が７０Ｗ／（ｍ・Ｋ）以上１５０Ｗ／（ｍ・Ｋ）以下の数値を示すものとすることができる。【００３９】
さらに、本発明者の研究によればアルミニウム、酸素、窒素および硼素からなる化合物は立方晶窒化硼素粒子の周辺に選択的に存在することから、これらの化合物を構成する窒素や硼素は立方晶窒化硼素から供給されていると推測され、立方晶窒化硼素と結合材との結合力を強化する働きがあるものと考えられる。このため、複合焼結体の大幅な靭性の向上に資するものと推測される。【００４０】
上記平均粒径が５０ｎｍ未満の場合、界面の増加により熱伝導率向上の効果が少なくなる場合があり、１μｍを超えると、強度が低下する場合がある。好ましくは、その平均粒径は８０ｎｍ以上０．７μｍ以下である。一方、上記割合が５体積％未満の場合、上記のような強度と熱伝導率の向上効果が得られないとともに立方晶窒化硼素との結合力の向上効果を十分に得られない場合があり、３０体積％を超えると、相対的に靭性に優れるアルミニウム化合物以外の結合材成分の含有量が低下し複合焼結体の靭性が低下する場合がある。好ましくは、その割合は１０体積％以上２７体積％以下である。この体積％は、ＩＣＰ（誘導結合高周波プラズマ分光分析）による定量分析や、ＳＥＭ（走査電子顕微鏡）またはＴＥＭ（透過型電子顕微鏡）観察により測定することができる。【００４１】
なお、上記アルミニウム、酸素および窒素からなる化合物は、好ましくは一般式ＡｌXＯYＮZ（式中Ｘ＝０．５、Ｙ＋Ｚ≦０．５）で表され、上記アルミニウム、酸素、窒素および硼素からなる化合物は、好ましくは一般式ＡｌSＢTＯUＮV（式中Ｓ＋Ｔ＝０．５、Ｕ＋Ｖ≦０．５）で表される。以下、これらの化合物を単に一般式ＡｌXＯYＮZおよび一般式ＡｌSＢTＯUＮVで表す場合がある。【００４２】
＜連続構造＞
本発明の複合焼結体においては、上記の立方晶窒化硼素は複数の立方晶窒化硼素粒子が互いに結合することにより連続した構造を有し、かつ上記結合材は上記立方晶窒化硼素粒子が互いに結合する結合界面を除く領域に存在する複数の結合材粒子が互いに結合することにより連続した構造を有する。そして、この複合焼結体は、立方晶窒化硼素と結合材とを焼結して製造されるものであり、かつこれら両者が上記のような連続した構造を有することから上記立方晶窒化硼素と上記結合材とは強固に結合したものとなる。【００４３】
本発明の複合焼結体は、このような連続した構造を採用したことにより、たとえ過酷な切削条件（たとえば上記の高硬度鋼の高能率加工や高速断続切削等）が適用される切削工具に用いられる場合であっても、十分な耐熱性と靭性とを発揮することができ、優れた工具寿命を提供することができる。【００４４】
すなわち、本発明の複合焼結体においては、まず断続切削のように急激な温度変化が繰り返される条件下においても結合材等が複合焼結体から脱落することがなく、以って靭性を飛躍的に向上させることができる。従来におけるこのような脱落は、既に説明したように立方晶窒化硼素と結合材との熱膨張係数の相異がその主原因と考えられるが、たとえ温度変化時に立方晶窒化硼素と結合材との間で熱膨張係数の相異に基づく微小な亀裂が発生したとしても、結合材が連続した構造であるため当該脱落が有効に防止される。【００４５】
また、立方晶窒化硼素と結合材の両者が上記のような連続した構造を有することから、従来のように結合材が不連続的に点在した構造のものに比し、立方晶窒化硼素と結合材間の結合力をより強固なものとすることができるようになった。これは、恐らくその連続した構造に起因するものと考えられるが、従来の常識、すなわち立方晶窒化硼素と結合材とのいずれか一方を不連続的に点在した構造とすることによりこれら両者間の接触面積を増大させ、これにより強固な結合を達成しようとする従来の技術常識を根本的に覆す有利な効果である。【００４６】
さらに、立方晶窒化硼素が連続した構造となっていることから、立方晶窒化硼素の固有の特性である高硬度および高熱伝導率という優れた特性を十分に発現することができ、以って優れた靭性と耐熱性とを示すものとなる。これは、立方晶窒化硼素の連続構造が優れた放熱効果を発揮することにより温度の上昇が抑制されることから耐熱性が大幅に向上するとともに、複合焼結体内部に発生した微小亀裂の進展が立方晶窒化硼素の連続構造により阻まれるため靭性もさらに向上するのではないかと考えられる。【００４７】
そして、この高熱伝導率の発現という点に関して、本発明の複合焼結体はより具体的には６０Ｗ／（ｍ・Ｋ）以上１５０Ｗ／（ｍ・Ｋ）以下の熱伝導率を有したものとなる。この熱伝導率は高ければ高い程切削時の刃先の温度上昇が抑制されるため、その値は高い方が好ましい。しかし、熱伝導率が１５０Ｗ／（ｍ・Ｋ）を超えると、立方晶窒化硼素粒子同士の結合部位が過度に増加する結果、結合材が立方晶窒化硼素粒子の３重点に入り込み、不連続で孤立状態となった結合材の存在確率が増加する場合があるため好ましくない。なお、この熱伝導率は、レーザーフラッシュまたはキセノンフラッシュ熱拡散率測定装置によって熱拡散率を測定し、比熱および密度から算出することができる。【００４８】
ここで、複数の立方晶窒化硼素粒子が互いに結合することにより連続した構造を有するとは、従来のように連続した結合材相中に立方晶窒化硼素粒子が分散したような海島構造（特許文献１、２）とは全く異なった構造を有していることを示しており、立方晶窒化硼素粒子同士が互いに結合することにより連続構造を呈することを示している。そして、この連続構造は、立方晶窒化硼素粒子同士が３次元的に結合した立体構造を呈するものと考えられる。【００４９】
また、上記立方晶窒化硼素粒子が互いに結合する結合界面を除く領域に存在する複数の結合材粒子が互いに結合することにより連続した構造を有するとは、従来のように立方晶窒化硼素粒子が互いに結合した構造の周囲に結合材が不連続的に点在する構造（特許文献７）とは全く異なった構造を有していることを示しており、結合材粒子同士が互いに結合することにより連続構造を呈することを示している。そして、この連続構造は、結合材粒子同士が３次元的に結合した立体構造を呈するものと考えられる。【００５０】
ここで、上記連続した構造を構成する結合材粒子の存在領域をこのように立方晶窒化硼素粒子が互いに結合する結合界面を除く領域としたのは、本願の複合焼結体には以下のような各態様の構造が含まれることを明確にすることを意図したものである。すなわち、結合材がそのような立方晶窒化硼素粒子が互いに結合する結合界面に存在する場合、その存在態様は、上記結合材粒子の連続した構造に繋がることによりその連続した構造の一部として存在する態様と、図１に示したように上記結合材粒子の連続した構造とは孤立した不連続構造として存在する態様の、いずれか一方もしくは両方の態様を含むことができる。また、そのような立方晶窒化硼素粒子同士の結合界面において結合材が存在しない場合には、そのように結合材が存在しない態様も本願の複合焼結体には包含され得ることを明確にしたものである。【００５１】
上記図１は、立方晶窒化硼素粒子１が互いに結合する結合界面において結合材が結合材粒子２の連続した構造とは孤立した不連続構造として存在する態様を概念的に示した複合焼結体４の部分斜視図である。すなわち、中央の矢印に対して、左側に示されている複合焼結体４から立方晶窒化硼素粒子１を概念的に取り除いた状態のものが右側に示されており、その右側のものにおいて該結合界面における結合材が孤立した結合材３として存在していることが表されている。【００５２】
なお、上記のように結合材が立方晶窒化硼素粒子同士の結合界面に存在する場合、その存在確率は６０％以下であり、上記結合材粒子の連続した構造に繋がることによりその連続した構造の一部として存在するか、または上記結合材粒子の連続した構造とは孤立した不連続構造として存在することが好ましい。そして、上記立方晶窒化硼素粒子が互いに結合する結合界面におけるその結合材の組成は、ＴｉまたはＡｌを少なくとも含むことが好ましい。立方晶窒化硼素粒子同士がその結合界面に結合材を含まず直接強固に結合できる形態が熱伝導率の観点からは最も好ましいが、立方晶窒化硼素粒子同士の結合界面における結合材の存在確率が６０％以下の範囲内であれば立方晶窒化硼素粒子同士の連続性の確保により熱伝導率の低下を最小限に抑えることができる。しかも上記の結合材を酸素との親和性が高いＴｉまたはＡｌ元素を含む成分とすればこれらの成分が焼結過程で立方晶窒化硼素粒子同士の結合界面に残留してしまった吸着酸素のゲッターとして作用するため、立方晶窒化硼素内部への酸素の固溶がその原因となる立方晶窒化硼素粒子自体の変質や立方晶窒化硼素粒子同士の結合界面での酸化相の生成による熱抵抗の増加を予防することができる。なお、その存在確率が６０％を超えると立方晶窒化硼素より熱伝導率が低い結合材が多く存在することとなり、複合焼結体の全体としての熱伝導率が低下するため好ましくない。この点、上述の通り、立方晶窒化硼素粒子同士の結合界面において結合材が存在しないことが特に好ましい。ここで、上記存在確率が６０％以下とは、ある１つの立方晶窒化硼素粒子同士の結合界面における複数ポイントの測定点においてＡＥＳ（オージェ分光法）分析もしくはＥＤＳ（エネルギー分散形Ｘ線分光法）分析を実施した場合、全測定点のうち６０％以下の測定点において結合材が検出されることを意味する。【００５３】
なお、上記において立方晶窒化硼素粒子または結合材粒子が互いに結合するとは、各粒子が有する結晶の方位は互いに異なっていても良いがその各粒子間の結合界面において何らかの化学結合や物理結合、あるいは第三の化合物の介在によりこれら両粒子が互いに強固に結合していることを示している。また、上記において立方晶窒化硼素と結合材とが結合しているとは、上記粒子間の結合と同様に何らかの化学結合や物理結合、あるいは第三の化合物の介在によりこれら両者が強固に結合していることを示す。【００５４】
そして、複数の立方晶窒化硼素粒子が互いに結合することにより連続した構造を有すること、およびは立方晶窒化硼素粒子が互いに結合する結合界面を除く領域に存在する複数の結合材粒子が互いに結合することにより連続した構造を有することは、上記の複合焼結体に対して酸処理を施した後、その被処理体をＸＲＤ（Ｘ線回折）測定するとともに、その被処理体の外観を目視観察し、さらに抗折力を測定することにより確認することができる。【００５５】
ここで、まず上記酸処理とは、濃硝酸（６０％）：蒸留水：濃フッ酸（４７％）＝２：２：１の体積比混合の混合酸と所定の大きさ（長さ６ｍｍ×幅３ｍｍ×厚み０.５ｍｍの四角形状）に切断した上記複合焼結体とを密閉容器に入れ、１４０℃で４８時間圧力溶解させる処理をいう。【００５６】
続いて、上記酸処理を経た被処理体に対してＸＲＤ測定を行なう。この測定により、結合材成分が検出されなければ、複合焼結体から結合材が完全に除去されたことを示しており、以って上記結合材の連続した構造が確認されることになる。なぜなら、上記混合酸は結合材のみを選択的に溶解除去する作用を有するものであるが、仮に結合材が本願の構成のように連続した構造ではなく不連続構造となっている場合には、図２に示したように立方晶窒化硼素によりその周囲が取り囲まれた島状構造の孤立した結合材が存在し、このような孤立した結合材は上記酸処理により溶解除去されず被処理体中に残存すると考えられることから、結果的にＸＲＤ測定により結合材成分が検出されることになる。ただし、上記酸処理においては立方晶窒化硼素以外にＡｌ2Ｏ3も溶解除去されないため、結合材がＡｌ2Ｏ3を含む場合はそれが微量検出される場合がある。しかしこのような場合であっても、結合材がＡｌ2Ｏ3のみで構成されることはないから、結合材を構成する他の成分の検出の有無により判断することができる。したがって、本発明の複合焼結体においては、酸処理後のＸ線回折測定において、立方晶窒化硼素とＡｌ2Ｏ3以外の化合物が実質的に検出されないことが特に好ましい。【００５７】
上記図２は、立方晶窒化硼素粒子１間の３重点において結合材が結合材粒子２の連続した構造とは孤立した不連続構造として存在する態様を概念的に示した複合焼結体４の部分斜視図である。すなわち、中央の矢印に対して、左側に示されている複合焼結体４から立方晶窒化硼素粒子１を概念的に取り除いた状態のものが右側に示されており、その右側のものにおいて結合材粒子２が孤立した結合材３として存在していることが表されている。  【００５８】
なお、図１に示したように結合材が、立方晶窒化硼素粒子同士の結合界面において結合材粒子の連続した構造とは孤立した不連続構造として存在する場合は、上記のＸ線回折測定により結合材成分として検出される場合がある。したがって、このように結合材成分が検出される場合には、後述の酸処理後の抗折力を測定することにより、その結合材成分の由来、すなわちその結合材が立方晶窒化硼素粒子同士の結合界面において不連続構造として存在するもの（図１）であるか、立方晶窒化硼素粒子によりその周囲が取り囲まれた島状構造の孤立した不連続構造として存在するもの（図２）であるかを判断することができる。この詳細は後述する。【００５９】
次いで、被処理体の外観を目視観察する。立方晶窒化硼素が上記のような連続した構造を有さず、従来のような不連続構造である場合は、上記酸処理後は粉体状となって崩れてしまい、処理前の複合焼結体とは全く異なった外観形状となる。これに対して、立方晶窒化硼素が上記のような連続した構造を有する場合は、酸処理前の元の形状を維持したものとなる。ここで、元の形状を維持するとは、通常のろ過作業などの際の１ｇｆ／ｍｍ2未満の加重でのハンドリングでは元の形状が２つ以上の部分に分離しないことをいう。このようにして、酸処理後の被処理体の外観を目視観察することにより立方晶窒化硼素の連続した構造を確認することができる。【００６０】
なお、立方晶窒化硼素が一見連続構造を有する場合であっても各粒子同士が結合ではなく単に接触している場合は、上記酸処理後に元の形状をある程度維持するものの各粒子間の結合力が弱いことから酸処理中に被処理体のエッジ部分が一部分離したり、１ｇｆ／ｍｍ2未満の応力下でのハンドリングで容易に崩れてしまうため、本願の連続した構造との差異を容易に区別することができる。【００６１】
続いてさらに、上記被処理体の抗折力を測定する。この測定は、図３に示したように上記四角形状（長さ６ｍｍ×幅３ｍｍ×厚み０.５ｍｍ）の被処理体１０の３点を３本の支柱１１（直径２ｍｍ）で支えるとともにスパンＬを４ｍｍとする条件を採用し、そのスパンＬの中間部分に負荷Ｎを与えることにより、被処理体１０が折損する場合の負荷Ｎを測定し、これを抗折力とすることにより求めることができる。そして、本発明ではこの抗折力が１ｇｆ／ｍｍ2以上７０ｋｇｆ／ｍｍ2以下であることが好ましい。立方晶窒化硼素が上記のように連続した構造を有するためにこのように高い抗折力が示されるのであり、立方晶窒化硼素が不連続構造の場合は抗折力は１ｇｆ／ｍｍ2未満となる。この点、この抗折力は高ければ高い程好ましく、あえてその上限を規定する必要はないが、７０ｋｇｆ／ｍｍ2を超えると立方晶窒化硼素粒子同士の結合界面の存在数が過剰に多くなり、結合材が立方晶窒化硼素粒子同士の３重点に不連続状に取り込まれることが多くなる。すなわち、前述のように結合材が立方晶窒化硼素粒子によりその周囲が取り囲まれた島状構造の孤立した不連続構造として存在する場合（図２）はこの抗折力が７０ｋｇｆ／ｍｍ2を超える数値を有したものとなる。これに対して、酸処理後において結合材成分が検出される場合であっても、抗折力が７０ｋｇｆ／ｍｍ2以下の数値を有する場合は、その結合材は立方晶窒化硼素粒子同士の結合界面において不連続構造として存在している（図１）ことを示している。【００６２】
＜複合焼結体の製造方法＞
本発明の複合焼結体は、まず原料粉末である立方晶窒化硼素粉末と結合材粉末とを混合し、立方晶窒化硼素が六方晶窒化硼素へ変換しない圧力温度条件下で焼結するか、あるいはこの立方晶窒化硼素が六方晶窒化硼素へ変換しない圧力温度条件下での焼結中に結合材成分を外部から溶浸させることにより製造することができる。【００６３】
ここで、上記混合粉末を焼結するに際してその混合粉末を焼結体作製用の高融点金属製カプセル（たとえばＭｏ（モリブデン）製カプセル等）に充填する場合、該混合粉末をＴｉとＡｌとの合金で作製された金属箔で挟むようにして充填し、焼結することが好ましい。この金属箔は結合材を構成するものとなるが、焼結温度以下の融点を有するために焼結時において液状となり混合粉末間に浸透するため立方晶窒化硼素粒子と結合材とがそれぞれ連続した構造となることを達成できる。しかも、結合材成分の全てを予め立方晶窒化硼素粉末と混合しておくのではなく、焼結中に立方晶窒化硼素粉末と（比較的少量の）結合材粉末との混合粉末に外部から結合材成分をさらに溶浸させることとなり立方晶窒化硼素粒子同士の連続性、および結合材粒子の連続性をさらに高めた本発明の複合焼結体を製造することができる。特に、立方晶窒化硼素粒子間の微小な隙間にも上記合金が浸透するため、立方晶窒化硼素粒子の３重点に存在する結合材同士が孤立することがなく、結合材の連続構造化が促進される。【００６４】
また、上記焼結に際しては立方晶窒化硼素が熱力学的に安定な所定の圧力温度条件となるように圧力履歴および温度履歴等の諸条件を制御することが好ましい。ここで、本願の諸条件を具体的に説明する前に、まず一般な立方晶窒化硼素焼結体の焼結条件について説明する。まず、上記のような立方晶窒化硼素と結合材からなる混合粉末に対して低温で圧力を負荷し緻密化を促進した後、温度を高めて焼結することが行なわれる。たとえば常温で４〜６ＧＰａまで圧力を高めた後に１３００〜１８００℃まで昇温し、この最高温度を維持したまま焼結される。【００６５】
しかしながら、このような従来の焼結条件においては、圧力負荷の過程で硬度の低い結合材が主に破砕され、その破砕された微粒の結合材が立方晶窒化硼素粒子間に滑り込み、さらには結合材に比較し破砕されにくい硬度の高い立方晶窒化硼素粒子が結合材を囲うように配列し、これが３重点を形成することによりその微小領域での緻密化がそれ以上進行しないまま加熱により焼結されることになるものと考えられる。そしてその結果、立方晶窒化硼素粒子間に結合材が介入した領域や、立方晶窒化硼素粒子に囲まれた不連続構造の結合材領域が点在した焼結体組織構造になるものと推測される。【００６６】
そこで、本願の焼結方法の具体的な条件としては、以下の諸条件が採用される。すなわち、まず立方晶窒化硼素が熱力学的に安定な条件となる圧力２〜５ＧＰａ、温度１０００〜１５００℃まで一旦加圧昇温し（加圧と昇温とを同時に実施し）、この圧力温度条件で１〜５分間維持する。これにより、緻密化の進行と同時に立方晶窒化硼素粒子同士が接触している部分でまず焼結が進行する。そして、この場合結合材がこの昇温に伴い軟化するとともに塑性変形することで流動性が高まるため、立方晶窒化硼素粒子が結合材を囲うように配列する際においてもその隙間に滑り込み（浸透し）、連続構造が維持されるものと考えられる。【００６７】
そして、このようにして立方晶窒化硼素および結合材がいずれも連続した構造を有するようになった後に、引き続き立方晶窒化硼素が熱力学的に安定な条件である圧力５〜８ＧＰａ、温度１４００〜２０００℃まで再度加圧昇温し（加圧と昇温とを同時に実施し）、この圧力温度条件で１〜１５分間維持する。これにより、立方晶窒化硼素粒子間、結合材粒子間、および立方晶窒化硼素粒子と結合材粒子間の結合力がさらに強化されるものと推測される。【００６８】
なお、立方晶窒化硼素粒子および結合材粒子に対して表面改質を行なうことにより、立方晶窒化硼素粒子間、結合材粒子間、および立方晶窒化硼素粒子と結合材粒子間の結合力をより一層強化することが可能である。ここで表面改質とは、焼結前の各原料粉末に対して、たとえば水素中でのプラズマ処理やアンモニア雰囲気中での熱処理を行なうことが挙げられる。また、立方晶窒化硼素粒子同士の直接的な結合性を高めるために焼結前の上記混合粉末に対して触媒作用を持ったメラミン等の炭素、水素および窒素からなる化合物を添加することも有効である。【００６９】
＜切削工具＞
本発明の切削工具は、上記の複合焼結体を少なくとも一部に含んでなるものである。たとえば、切削の中心的作用点となる刃先ノーズ部を上記の複合焼結体で構成することができる。また、刃先稜線部を該複合焼結体で構成したり、刃先稜線部を含むすくい面の全面を該複合焼結体で構成することもできる。さらに、切削工具の全体を該複合焼結体で構成することもできる。【００７０】
このように、本発明の切削工具は、上記の複合焼結体を少なくとも一部に含んでいる限り、その構造が特に限定されることはない。なお、切削工具の一部を本発明の複合焼結体で構成する場合、残りの部分はこの種の切削工具の基材として用いられる従来公知のいずれの基材によっても構成することが可能である。そのような基材としては、たとえば超硬合金（たとえばＷＣ基超硬合金、ＷＣの他、Ｃｏを含み、あるいはさらにＴｉ、Ｔａ、Ｎｂ等の炭窒化物等を添加したものも含む）、サーメット（ＴｉＣ、ＴｉＮ、ＴｉＣＮ等を主成分とするもの）、高速度鋼、セラミックス（炭化チタン、炭化硅素、窒化硅素、窒化アルミニウム、酸化アルミニウムおよびこれらの混合体など）、ダイヤモンド焼結体、窒化硅素焼結体等を挙げることができる。【００７１】
＜実施例＞
以下、実施例を挙げて本発明をより詳細に説明するが、本発明はこれらに限定されるものではない。【００７２】
＜実施例１＞
まず、ＴｉXＮY（式中Ｘ＝０．５、Ｙ＝０．２５）粉末とＡｌ粉末とを８０：２０の質量比で均一に混合した後、真空炉を用いてこの混合粉末に対して真空中、１２００℃で３０分間の熱処理を施した。その後、超硬合金製ポットと超硬合金製ボールとからなるボールミルを用いて、上記のように熱処理を施した混合粉末を粉砕することにより、結合材用の原料粉末を得た。【００７３】
続いて、上記で得られた結合材用の原料粉末と平均粒径３.８μｍの立方晶窒化硼素粉末とを、上記のボールミルを用いて立方晶窒化硼素粉末が７０体積％となるような配合比で均一に混合した。その後、この混合粉末を真空炉内に９００℃で２０分間保持することにより脱ガスした。【００７４】
次いで、上記のように脱ガスした混合粉末を、ＴｉＡｌ合金（Ｔｉ（５０原子％）Ａｌ（５０原子％））製の金属箔で挟んでモリブデン（Ｍｏ）製カプセルに充填後、超高圧装置を用いて圧力３ＧＰａ、温度１２００℃まで加圧と同時に昇温し、この圧力温度条件下で２分間維持した。【００７５】
続いて、同装置により、圧力６．２ＧＰａ、温度１７５０℃まで再度加圧と同時に昇温し、この圧力温度条件下でさらに１５分間維持することにより焼結を行ない、立方晶窒化硼素と結合材とを少なくとも含む本発明の複合焼結体を製造した。【００７６】
そして、この複合焼結体の組成をＸＲＤ測定（便宜上、当初ＸＲＤ測定と記す）により特定するとともに熱伝導率を測定した。熱伝導率の測定は、後述の酸処理前に行なうものであって上記で得られた複合焼結体を頂角８０°、底辺４ｍｍ、厚さ１ｍｍの二等辺三角形状に成型した後、レーザーフラッシュ熱拡散率測定装置によって熱拡散率を測定し、比熱および密度から熱伝導率を算出した。引き続き、この複合焼結体に対してＴＥＭ（透過電子顕微鏡）観察およびＥＤＳ分析、さらにＡＥＳ分析により立方晶窒化硼素粒子同士の結合界面における元素分析を実施し、該結合界面に存在する結合材の組成（構成元素の種類）と存在確率を算出した。これらの結果を以下の表１に示す。なお、表１において、立方晶窒化硼素以外のＴｉＮ（上記ＴｉXＮYを単にＴｉＮと記す、以下同様）、ＴｉＢ2、ＡｌＮ、ＡｌＢ2が結合材を構成する成分である。これらの成分は上記結合材用の原料粉末の組成とは異なっているが、これは焼結時において立方晶窒化硼素と化学反応したためであると考えられる。【００７７】
続いて、上記で製造された本発明の複合焼結体を長さ６ｍｍ×幅３ｍｍ×厚み０.５ｍｍの四角形状に成型した後、酸処理（上記で説明した通り、濃硝酸（６０％）：蒸留水：濃フッ酸（４７％）＝２：２：１の体積比混合の混合酸を用いて１４０℃で４８時間圧力溶解させる処理）を施した。そして、このように酸処理を施された被処理体についてＸＲＤ測定を行なうことにより、酸処理後の組成を特定するとともに、外観形状を目視観察した。その結果を以下の表１に示す。【００７８】
続いて、上記の被処理体を用いて、上記で図３を用いて説明した方法により抗折力を測定した。その結果を以下の表１に示す。【００７９】
一方、上記で製造された複合焼結体（酸処理前）を用いて切削工具を作製した。具体的には、上記で製造された複合焼結体を超硬合金製の基材にロウ付けし所定の形状（ＩＳＯ型番：ＳＮＧＡ１２０４０８）に成型することにより切削工具を作製した。そして、この切削工具を用いて下記の条件にて焼入鋼を高速断続切削する切削試験を実施し、欠損までの工具寿命を調べた。その結果を以下の表１に示す。【００８０】
＜切削試験の条件＞
被削材：浸炭焼入鋼  ＳＣＭ４１５Ｈ、ＨＲＣ６２
（直径１００ｍｍ×長さ３００ｍｍ、被削材の軸方向に６本のＶ溝あり）
切削速度：Ｖ＝２００ｍ／ｍｉｎ.
送り：ｆ＝０．１５ｍｍ／ｒｅｖ.
切込み：ｄ＝０．３ｍｍ
湿式／乾式：乾式【００８１】
＜実施例２〜３＞
実施例１において、ＴｉXＮY（式中Ｘ＝０．５、Ｙ＝０．２５）粉末に代えてＺｒXＮY（式中Ｘ＝０．５、Ｙ＝０．２５）粉末（実施例２）、またはＴｉXＣYＮZ（式中Ｘ＝０．５、Ｙ＝Ｚ＝０．１２５）粉末（実施例３）を用いることを除き他は全て実施例１と同様にして本発明の複合焼結体を製造した。この複合焼結体について、実施例１と同様にして測定乃至試験した各特性を以下の表１に示す。【００８２】
＜実施例４〜５＞
実施例１において、７０体積％という立方晶窒化硼素粉末の配合比を、７５体積％（実施例４）、または６５体積％（実施例５）に代えることを除き他は全て実施例１と同様にして本発明の複合焼結体を製造した。この複合焼結体について、実施例１と同様にして測定乃至試験した各特性を以下の表１に示す。【００８３】
＜比較例１＞
実施例１において、混合粉末をモリブデン（Ｍｏ）製カプセルに充填する際ＴｉＡｌ合金（Ｔｉ（５０原子％）Ａｌ（５０原子％））製の金属箔を用いなかったこと、および焼結条件を実施例１の条件に代えて従来法のように常温で圧力を５ＧＰａまで高めた後に温度を１５００℃まで昇温させて１５分間焼結するという条件を採用すること、の２点を除き他は全て実施例１と同様にして比較例の複合焼結体を製造した。この複合焼結体について、実施例１と同様にして測定乃至試験した各特性を以下の表１に示す。【００８４】
＜比較例２＞
比較例１に対して、さらに７０体積％という立方晶窒化硼素粉末の配合比を、８５体積％に代えることを除き他は全て比較例１と同様にして比較例の複合焼結体を製造した。この複合焼結体について、実施例１と同様にして測定乃至試験した各特性を以下の表１に示す。【００８５】
＜比較例３〜５＞
立方晶窒化硼素の複合焼結体を超硬合金製の基材にロウ付けしてなる、実施例１の切削工具と同一形状（ＩＳＯ型番：ＳＮＧＡ１２０４０８）の市販の切削工具を準備し、実施例１と同様にして測定乃至試験した各特性を以下の表１に示す。なお、複合焼結体中の立方晶窒化硼素の体積％は、ＳＥＭ（走査電子顕微鏡）により測定した。【００８６】
【表１】
2007010670.tif 000002
【００８７】
表１より明らかなように、実施例１〜５の複合焼結体においては、酸処理後のＸＲＤ測定にて立方晶窒化硼素のみ（ただし、一部Ａｌ2Ｏ3を含む）が検出されたことから、複数の結合材粒子が互いに結合することにより連続した構造を結合材が有していることを示している。またこれは、立方晶窒化硼素粒子が互いに結合する結合界面において不連続構造の結合材が存在しないことを同時に示している。なお、ＴＥＭ観察およびＥＤＳ分析、さらにＡＥＳ分析により該結合界面に結合材が存在することが確認されているため、該結合界面に存在する結合材は結合材粒子の連続した構造に繋がることによりその連続した構造の一部として存在していることを同時に示している。しかもこの事実は、酸処理後の抗折力が１ｇｆ／ｍｍ2以上７０ｋｇｆ／ｍｍ2以下となっていることからも裏付けられている。【００８８】
また、実施例１〜５の複合焼結体は、酸処理後において被処理体の外観形状を目視観察したところいずれも元の形状を完全に維持しており、かつ抗折力も１ｇｆ／ｍｍ2以上７０ｋｇｆ／ｍｍ2以下であることから、複数の立方晶窒化硼素粒子が互いに結合することにより連続した構造を立方晶窒化硼素が有していることを示している。【００８９】
一方、比較例１は酸処理後の外観観察において、形状の崩壊が確認されていることから立方晶窒化硼素粒子は連続した構造ではなく不連続構造となっていることを示している。このため、各実施例に比し熱伝導率が低く、切削試験における工具寿命も劣ったものとなっている。またこのため、立方晶窒化硼素粒子同士の結合界面における結合材の組成と存在確率を測定することもできなかった（したがって、表１では「−」と表記した）。【００９０】
また、比較例２は酸処理後の外観観察において、元の形状が維持されていたことから一応立方晶窒化硼素粒子は互いに結合した連続した構造となっているものと考えられる。しかし、酸処理後に微量の結合材成分（ＴｉＮ、ＴｉＢ2、ＡｌＮ、ＡｌＢ2、Ａｌ2Ｏ3）がＸＲＤ測定により検出され、また酸処理後の抗折力が７０ｋｇｆ／ｍｍ2を超えることから、結合材が立方晶窒化硼素の連続した構造に取り囲まれた、孤立した不連続構造として存在していることを示している。このため、切削試験における工具寿命が劣ったものとなっている。【００９１】
また、比較例３〜５は、酸処理後において被処理体を目視観察したところ、いずれも元の形状が維持されていないこと（比較例３はエッジ部が剥離しており、比較例４および５は崩壊していること）が確認され、立方晶窒化硼素粒子同士の結合が不十分で不連続な構造であることを示している。またこのため、立方晶窒化硼素粒子同士の結合界面における結合材の組成と存在確率を測定することはできなかった（したがって、表１では「−」と表記した）。なお、市販品を用いているためこれらの比較例については抗折力は測定できなかった。【００９２】
そして、実施例１〜５の切削工具は、切削試験の結果、比較例１〜５の切削工具に比し２倍以上の工具寿命を有していた。これは、実施例の各複合焼結体が、複数の立方晶窒化硼素粒子が互いに結合することにより連続した構造を有する立方晶窒化硼素と、複数の結合材粒子が互いに結合することにより連続した構造を有する結合材とを含むことにより、耐熱性と靭性とが高度に両立されており、以って工具寿命が大幅に延長されたことを示している。【００９３】
＜実施例６＞
実施例１で用いた立方晶窒化硼素粉末に対して、マイクロ波反応装置を用いて１．３３３×１０4Ｐａ（１００ｔｏｒｒ）の減圧水素気流中において１０００℃で３０分間マイクロ波プラズマによる水素プラズマ処理を実施した。その後、このようにして得られた粉末を再度撹拌した後、上記と同じ条件による水素プラズマ処理を５回繰り返すことによって、表面処理を施した立方晶窒化硼素粉末を得た。【００９４】
そして、このようにして得られた立方晶窒化硼素粉末を実施例１で用いた立方晶窒化硼素粉末に代えて使用することを除き、他は全て実施例１と同じ製造条件で本発明の複合焼結体を得た。この複合焼結体について、実施例１と同様にして測定乃至試験した各特性を以下の表２に示す。【００９５】
＜実施例７＞
実施例４で用いた立方晶窒化硼素粉末に対して、アンモニア雰囲気中で１２００℃の熱処理を３０分間実施することによって、表面処理を施した立方晶窒化硼素粉末を得た。【００９６】
そして、このようにして得られた立方晶窒化硼素粉末を実施例４で用いた立方晶窒化硼素粉末に代えて使用することを除き、他は全て実施例４と同じ製造条件で本発明の複合焼結体を得た。この複合焼結体について、実施例１と同様にして測定乃至試験した各特性を以下の表２に示す。【００９７】
＜実施例８＞
実施例１において、結合材用の原料粉末と平均粒径３.８μｍの立方晶窒化硼素粉末とを、ボールミルを用いて立方晶窒化硼素粉末が６５体積％となるような配合比で均一に混合した後、実施例１と同条件で脱ガスし、このように脱ガスした混合粉末に対してメラミン樹脂粉末（市販品）を３質量％添加することを除き、他は全て実施例１と同じ製造条件で本発明の複合焼結体を得た。この複合焼結体について、実施例１と同様にして測定乃至試験した各特性を以下の表２に示す。【００９８】
【表２】
2007010670.tif 000003
【００９９】
表２の各結果より明らかなように、上記実施例６〜８の複合焼結体は、いずれも立方晶窒化硼素は複数の立方晶窒化硼素粒子が互いに結合することにより連続した構造を有し、かつ結合材は複数の結合材粒子が互いに結合することにより連続した構造を有するものであった。【０１００】
また、実施例６〜８の複合焼結体を用いた切削工具は、それぞれ対応する立方晶窒化硼素含有率を示す実施例１、４、５の複合焼結体を用いた切削工具よりも工具寿命がさらに向上していた。また、実施例６〜８の複合焼結体は、立方晶窒化硼素粒子が互いに結合する結合界面における結合材の存在確率が、実施例１、４、５の複合焼結体におけるその存在確率よりもさらに低くなっており、このため実施例６〜８の複合焼結体は、実施例１、４、５の複合焼結体よりもいずれも熱伝導率に優れるものであった。このような結果は、次のような理由によるものと考えられる。【０１０１】
すなわち、実施例６では、水素プラズマ処理による表面処理を施した立方晶窒化硼素粉末の表面において酸素が有効に除去されるとともに、同時に表面が水素基で終端されるものと考えられる。そして、このように表面に存在する水素基は、高温高圧下において触媒作用を示し、立方晶窒化硼素粒子同士の結合力がさらに強化されたために上記のような結果が得られるものと推測される。【０１０２】
また、実施例７では、アンモニア処理による表面処理を施した立方晶窒化硼素粉末の表面において酸素が有効に除去されるとともに、同時に表面がアミノ基で終端されるものと考えられる。そして、このように表面に存在するアミノ基は、高温高圧下において触媒作用を示し、立方晶窒化硼素粒子同士の結合力がさらに強化されたために上記のような結果が得られるものと推測される。【０１０３】
また、実施例８では、メラミン粉末を３質量％添加したことにより、立方晶窒化硼素粒子の周辺に炭素遊離基（たとえば−ＣＨ3基）、水素遊離基（たとえば−Ｈ基）および窒素遊離基（たとえば−ＮＨ2基）として存在しているものと考えられる。そして、この炭素遊離基は立方晶窒化硼素粒子表面に存在するＢ2Ｏ3等の酸素不純物と反応してこれを除去する作用を示し、水素遊離基および窒素遊離基は立方晶窒化硼素の多結晶化を促進する触媒作用を示すと考えられ、立方晶窒化硼素粒子同士の結合力が強化されたために上記のような結果が得られるものと推測される。【０１０４】
＜実施例９＞
まず、ＴｉXＮY（式中Ｘ＝０.５、Ｙ＝０．２５）粉末とＡｌ粉末とを８０：２０の質量比で均一に混合した後、真空炉を用いてこの混合粉末に対して真空中、１２００℃で３０分間の熱処理を施した。その後、超硬合金製ポットと超硬合金製ボールとからなるボールミルを用いて、上記のように熱処理を施した混合粉末を粉砕することにより、結合材用の原料粉末を得た。【０１０５】
続いて、上記で得られた結合材用の原料粉末と平均粒径２.８μｍの立方晶窒化硼素粉末とを、上記のボールミルを用いて立方晶窒化硼素粉末が８０体積％となるような配合比で均一に混合した。その後、この混合粉末を真空炉内に９００℃で２０分間保持することにより脱ガスした。【０１０６】
次いで、上記のように脱ガスした混合粉末を、ＴｉＡｌ合金（Ｔｉ（５０原子％）Ａｌ（５０原子％））製の金属箔で挟んでモリブデン（Ｍｏ）製カプセルに充填後、超高圧装置を用いて圧力３．５ＧＰａ、温度１２００℃まで加圧と同時に昇温し、この圧力温度条件下で１．５分間維持した（第１加圧昇温）。【０１０７】
続いて、同装置により、圧力６．５ＧＰａ、温度１８５０℃まで再度加圧と同時に昇温し（第２加圧昇温）、この圧力温度条件下でさらに１５分間維持することにより焼結を行ない、立方晶窒化硼素と結合材とを少なくとも含む本発明の複合焼結体を製造した。この複合焼結体について、実施例１と同様にして当初ＸＲＤ測定、熱伝導率測定（酸処理前）、酸処理後のＸＲＤ測定、酸処理後の外観観察、および酸処理後の抗折力測定を行なった結果を以下の表３に示す。【０１０８】
＜実施例１０＞
実施例９において、立方晶窒化硼素粉末を７７体積％となるような配合比で均一に混合することを除き、他は全て実施例９と同様にして本発明の複合焼結体を製造した。この複合焼結体について、実施例９と同様にして測定した各特性を以下の表３に示す。【０１０９】
＜実施例１１＞
実施例９において、立方晶窒化硼素粉末を７２体積％となるような配合比で均一に混合することを除き、他は全て実施例９と同様にして本発明の複合焼結体を製造した。この複合焼結体について、実施例９と同様にして測定した各特性を以下の表３に示す。【０１１０】
＜実施例１２＞
実施例９において、立方晶窒化硼素粉末を６５体積％となるような配合比で均一に混合することを除き、他は全て実施例９と同様にして本発明の複合焼結体を製造した。この複合焼結体について、実施例９と同様にして測定した各特性を以下の表３に示す。【０１１１】
＜実施例１３＞
実施例９において、立方晶窒化硼素粉末を６５体積％となるような配合比で均一に混合すること、および圧力６．５ＧＰａ、温度１８５０℃の条件下での維持時間を６０分間とすることを除き、他は全て実施例９と同様にして本発明の複合焼結体を製造した。この複合焼結体について、実施例９と同様にして測定した各特性を以下の表３に示す。【０１１２】
＜実施例１４＞
実施例９において、立方晶窒化硼素粉末を６５体積％となるような配合比で均一に混合すること、および圧力６．５ＧＰａ、温度１８５０℃の条件下での維持時間を４０分間とすることを除き、他は全て実施例９と同様にして本発明の複合焼結体を製造した。この複合焼結体について、実施例９と同様にして測定した各特性を以下の表３に示す。【０１１３】
＜実施例１５＞
実施例９において、立方晶窒化硼素粉末を６５体積％となるような配合比で均一に混合すること、および圧力６．５ＧＰａ、温度１８５０℃の条件下での維持時間を２０分間とすることを除き、他は全て実施例９と同様にして本発明の複合焼結体を製造した。この複合焼結体について、実施例９と同様にして測定した各特性を以下の表３に示す。【０１１４】
＜実施例１６＞
実施例９において、立方晶窒化硼素粉末を６５体積％となるような配合比で均一に混合すること、および第２加圧昇温を５．５ＧＰａ、１８５０℃、維持時間を１０分間とすることを除き、他は全て実施例９と同様にして本発明の複合焼結体を製造した。この複合焼結体について、実施例９と同様にして測定した各特性を以下の表３に示す。【０１１５】
＜実施例１７＞
実施例９において、立方晶窒化硼素粉末を６５体積％となるような配合比で均一に混合すること、および第２加圧昇温を５．５ＧＰａ、１７００℃、維持時間を１５分間とすることを除き、他は全て実施例９と同様にして本発明の複合焼結体を製造した。この複合焼結体について、実施例９と同様にして測定した各特性を以下の表３に示す。【０１１６】
＜実施例１８＞
実施例９において、立方晶窒化硼素粉末を６５体積％となるような配合比で均一に混合すること、および第２加圧昇温を５．５ＧＰａ、１５５０℃、維持時間を１５分間とすることを除き、他は全て実施例９と同様にして本発明の複合焼結体を製造した。この複合焼結体について、実施例９と同様にして測定した各特性を以下の表３に示す。【０１１７】
＜比較例６＞
実施例９において、立方晶窒化硼素粉末を６５体積％となるような配合比で均一に混合すること、混合粉末をモリブデン（Ｍｏ）製カプセルに充填する際ＴｉＡｌ合金（Ｔｉ（５０原子％）Ａｌ（５０原子％））製の金属箔を用いなかったこと、および焼結条件を実施例９の条件に代えて従来法のように常温で圧力を５．５ＧＰａまで高めた後に温度を１５５０℃まで昇温させてこの条件で３０分間焼結するという条件を採用すること、の３点を除き他は全て実施例９と同様にして比較例の複合焼結体を製造した。この複合焼結体について、実施例９と同様にして測定した各特性を以下の表３に示す。【０１１８】
【表３】
2007010670.tif 000004
【０１１９】
表３の各結果より明らかなように、上記実施例９〜１８の複合焼結体は、いずれも立方晶窒化硼素は複数の立方晶窒化硼素粒子が互いに結合することにより連続した構造を有し、かつ結合材は複数の結合材粒子が互いに結合することにより連続した構造を有するものであった。【０１２０】
これに対して、比較例６は酸処理後の外観観察において、形状の崩壊が確認されていることから立方晶窒化硼素粒子は連続した構造ではなく不連続構造となっていることを示している。このため、各実施例に比し熱伝導率が低く、後述の切削試験における工具寿命も劣ったものとなっている。【０１２１】
さらに、実施例９〜１８および比較例６で得られた複合焼結体をＴＥＭ（透過電子顕微鏡）観察することにより結合材粒子に含まれるアルミニウム化合物の平均粒径を測定するとともに、ＥＤＳ分析およびＡＥＳ分析にてその元素分析を実施することにより結合材中に占める割合を測定した。その結果を以下の表４に示す。【０１２２】
一方、実施例９〜１８および比較例６で得られた複合焼結体（酸処理前）を用いて切削工具を作製した。具体的には、上記で製造された各複合焼結体を超硬合金製の基材に各々ロウ付けし所定の形状（ＩＳＯ型番：ＳＮＧＡ１２０４０８）に成型することにより切削工具を作製した。そして、この切削工具を用いて下記の条件にて軸受け鋼を粗切削する切削試験を実施し、欠損までの工具寿命を調べた。その結果を以下の表４に示す。【０１２３】
＜切削試験の条件＞
被削材：軸受け鋼  ＳＵＪ２、ＨＲＣ６３
（直径１００ｍｍ×長さ３００ｍｍ、丸棒）
切削速度：Ｖ＝１００ｍ／ｍｉｎ.
送り：ｆ＝０．１５ｍｍ／ｒｅｖ.
切込み：ｄ＝０．４ｍｍ
湿式／乾式：乾式【０１２４】
【表４】
2007010670.tif 000005
【０１２５】
ＥＤＳ分析およびＡＥＳ分析により、立方晶窒化硼素と結合材との界面にＡｌXＯYＮZとＡｌSＢTＯUＮVが検出されたとともに、結合材粒子同士の界面においてＡｌXＯYＮZが検出された。結合材成分であるこれらのアルミニウム化合物のうちＡｌSＢTＯUＮVは、恐らくアモルファスとして存在しているためＸＲＤ測定では検出されなかったと推定される。【０１２６】
切削試験の結果、実施例９〜１８は比較例６に比し工具寿命が長かった。この理由は、各実施例の複合焼結体は立方晶窒化硼素と結合材の両者がいずれも連続した構造を有しているためであると考えられる。【０１２７】
なお、実施例１３ではアルミニウム化合物の平均粒径が他の実施例に比し大きいことから複合焼結体の強度が他の実施例に比し低下したものと考えられる。さらに実施例１３は、ＡｌXＯYＮZとＡｌSＢTＯUＮVの結合材に占める割合が３０体積％を超えており、相対的に靭性に優れるアルミニウム化合物以外の結合材成分の含有量が低下しているものと考えられる。このため、実施例１３はその工具寿命が他の実施例に比し低下したものと推測される。【０１２８】
また、実施例１８ではアルミニウム化合物の平均粒径が他の実施例に比し小さいことから複合焼結体の熱伝導率が他の実施例に比し低下したものと考えられる。さらに実施例１８は、ＡｌXＯYＮZとＡｌSＢTＯUＮVの結合材に占める割合が５体積％未満であり、アルミニウム化合物の大部分がＡｌＮとＡｌ2Ｏ3として存在しているものと考えられる。このため、実施例１８はその工具寿命が他の実施例に比し低下したものと推測される。【０１２９】
以上の結果を総合すると、平均粒径が５０ｎｍ以上１μｍ以下であり、かつ結合材中に占める割合が５体積％以上３０体積％以下であるＡｌXＯYＮZとＡｌSＢTＯUＮVの少なくとも１種を、結合材中のアルミニウム化合物として含む本発明の複合焼結体を切削工具に用いると、長い工具寿命が得られることが理解される。これは、ＡｌXＯYＮZとＡｌSＢTＯUＮVが上記の通り複合焼結体の耐熱性と靭性とを向上させているためであると考えられる。【０１３０】
以上のように本発明の実施の形態および実施例について説明を行なったが、上述の各実施の形態および実施例の構成を適宜組み合わせることも当初から予定している。【０１３１】
今回開示された実施の形態および実施例はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【図１】
2007010670.tif 000006
【図２】
2007010670.tif 000007
【図３】
2007010670.tif 000008
【国際調査報告】
2007010670.tif 000009
2007010670.tif 000010
2007010670.tif 000011
2007010670.tif 000012